(57)【特許請求の範囲】
【請求項１】
（イ）ポルトランドセメント１０〜４０重量部、（ロ）無機質充填材１０〜４５重量部、（ハ）沸点１５０℃以上のジエチレングリコールジブチルエーテル、及びジエチレングリコールモノブチルエーテルアセテートから選ばれる１種以上を１〜３０重量％（但し、ラテックス固形分に対して）含むラテックス１０〜３５重量部（固形分換算）及び（ニ）水２０〜４０重量部を含むことを特徴とする樹脂モルタル組成物。
【発明の詳細な説明】
【０００１】
【産業上の利用分野】
本発明は、セメントモルタルにラテックスを添加した樹脂モルタル組成物に関する。更に詳しくは、建築物の主に床の仕上げ材として有用な材料として利用されるものであり、高い流動性を有し、且つ弾性に優れた樹脂モルタル組成物に関するものである。
【０００２】
【従来の技術】
従来、弾性に優れた樹脂モルタル組成物を施工する際は金鏝を使用して塗り付ける方法が主流であった。この樹脂モルタル塗りは大変な労力と高度な熟練を必要とするものであり、流動性が高く、吹き付けやローラーで簡単に施工でき、しかも、１ｍｍ以上の厚塗りできる材料が望まれていた。
【０００３】
この流動性の高い樹脂モルタルは、一般的に用いられるセメント用分散材や流動化剤の添加や、水分量比を高めることで得られる。
しかし、流動性の高い樹脂モルタルを厚塗りすると、乾燥に伴いクラックを発生するという重大な問題点があり、これを避けるためには流動性を犠牲するか、あるいは薄塗りにとどめるという以外に有用な解決手段はなかった。流動性を犠牲にすれば、従来どおり金鏝で塗り付けざるを得ず、薄塗りにとどめれば平滑で均一な仕上げが困難となる。
【０００４】
【発明が解決しようとする課題】
本発明は、高い流動性を有し、建築物の床面に容易に施工することができ、且つ厚塗りしても割れにくい樹脂モルタル組成物を提供することにある。また弾性に優れ、下地の亀裂に対する抵抗が高く、仕上げ材としても有用な樹脂モルタル組成物を提供することにある。
【０００５】
【課題を解決するための手段】
本発明は、（イ）ポルトランドセメント１０〜４０重量部、（ロ）無機質充填材１０〜４５重量部、（ハ）沸点１５０℃以上のジエチレングリコールジブチルエーテル、及びジエチレングリコールモノブチルエーテルアセテートから選ばれる１種以上を１〜３０重量％（但し、ラテックス固形分に対して）含むラテックス１０〜３５重量部（固形分換算）及び（ニ）水２０〜４０重量部を含有する樹脂モルタル組成物に関するものである。
【０００６】
（イ）ポルトランドセメントとしては、普通ポルトランドセメント、白色ポルトランドセメント、早強ポルトランドセメント、アルミナセメント等種々のセメントを使用できる。また、その使用量は１０〜４０重量部であり、この範囲より配合量が少ないと、強度が低下する。一方、この範囲より配合量が多いと強度は増加するものの、乾燥に伴うひび割れが発生し易くなる。通常は、２０〜３５重量部の範囲で使用することが望ましい。
【０００７】
（ロ）無機質充填材としては、一般的にセメントモルタルに用いられる砂、珪砂、寒水砂、天然及び人工軽量骨材等が使用できる。またその使用量は１０〜４５重量部であり、この範囲より配合量が少ないと、強度は増加するものの、乾燥に伴うひび割れが発生し易くなる。一方、この範囲より配合量が多いと、逆に、乾燥に伴う亀裂は少なくなるものの、強度が低下する。通常は２０〜３５重量部の範囲で使用することが望ましい。
【０００８】
（ハ）ラテックスとしては、各種水硬性組成物と混和して性能を満たすものであれば限定されないが、一般的には常温で造膜する必要があり、例えば、（メタ）アクリル酸エステル、スチレン、酢酸ビニル、ベオバ、エチレン、塩化ビニル、ジエン系各モノマーの単独又は共重合ラテックス等が使用できる。好ましいものとしては、アクリル系ラテックス及びエチレン−酢酸ビニル系ラテックスである。またその使用量は、１０〜３５重量部であり、この範囲より使用量が少ないと、防水性能が不十分になるとともに、下地の亀裂に対する抵抗性が低下する。一方、この範囲より使用量が多いと、上記性能は非常に良好であるものの、モルタルの強度発現が遅れ、施工時の作業性が悪くなる。また経済性の点で負担が大きいものとなる。通常は１５〜３０重量部の範囲で使用することが望ましい。
【０００９】
ラテックスに添加する、沸点１５０℃以上の揮発性有機溶剤はエチレングリコール、ジエチレングリコール、プロピレングリコールのモノ−アルキルエーテルまたはジ−アルキルエーテルまたはアルキルエーテルアルキルカルボキシレートあるいは、パラフィン含有量２０ｖｏｌ％以上の石油系炭化水素溶剤である。ラテックス固形分に対する添加量は１〜３０重量％が好ましく、この範囲を探ることにより、乾燥時に伴う亀裂の防止、モルタルの強度の点で望ましい。通常は２〜２０重量％の範囲で添加することが特に望ましい。
【００１０】
（ニ）成分の水は、住宅・都市整備公団の仕様書「セリフレベリング床材の品質試験基準値」のフロー値（１９０ｍｍ以上）に適応する量、即ち、２０〜４０重量部が用いられる。
本発明の樹脂モルタル組成物に、必要に応じて上記の成分の他に、各種の混和剤を添加することができる。
【００１１】
具体的には、減水剤として、リグニン系、オキシカルボン酸系、ナフタリン系等、流動化剤として、メラミン系、ナフタリン系等、収縮低減剤として、グリコールエーテル系、ポリエーテル系等、耐寒剤として、亜硝酸塩、塩化カルシウム等、防水剤として、ステアリン酸、珪酸塩等、防錆剤として、亜硝酸塩、リン酸塩等、粘度調整剤として、メチルセルロース、ヒドロキシエチルセルロース、ポリビニールアルコール等、凝結調整剤として、リン酸塩、珪酸塩等、膨張剤として、エトリンガイト系、石灰系等、着色剤として、酸化鉄、酸化クロム等、消泡剤として、シリコン系、鉱油系等、補強材として、鋼繊維、ガラス繊維、合成繊維等が挙げられる。
【００１２】
【実施例】
実施例、比較例で用いた試験方法を以下に示す。
▲１▼フロー試験は、住宅・都市整備公団規格の仕様書「セルフレベリング床材の品質試験基準」に準拠して行った。尚、本試験は、温度２０℃、湿度６５％ＲＨ、の条件下で行い、厚さ５ｍｍのガラス板上に内径５０ｍｍ、高さ５０ｍｍの塩化ビニル製パイプを置き、試料を満たした後、直ちにパイプを引き上げ、広がりが静止した後、直角２方向の直径を測定し、その平均値をフロー値とした。
▲２▼耐割れ性試験は、３０ｃｍ×３０ｃｍのガラス板上に、ポリエチレンのシートを貼り付け、各樹脂モルタル組成物を２ｍｍ厚で施工し、１日乾燥した後、塗膜表面のクラック発生状態を目視で観察した。
【００１３】
５：効果大（クラックなし）、３：効果少（ヘアークラック発生）、１：効果なし（大きなクラック発生）
▲３▼引張試験は、３０ｃｍ×３０ｃｍのガラス板上に、ポリエチレンのシートを貼り付け、各樹脂モルタル組成物を２ｍｍ厚で施工し、７日乾燥した後、ＪＩＳ    Ｋ    ６３０１に準じて試験を行った。
【００１４】
［実施例１〜２、比較例１〜３］
表１に示す揮発性有機溶剤を、ラテックス１００重量部（固形分換算）に対し１０重量部加え、良く撹拌した後３日間静置した。このラテックス１００重量部に、セメント５０重量部、珪砂７号２５重量部、炭酸カルシウム２５重量部を混合し、実施例１〜２及び比較例１〜３を調整した。尚、使用した原材料は以下の通りである。
【００１５】
ラテックス：２−エチルヘキシルアクリレート−スチレン共重合系ラテックス（旭化成工業（株）製、固形分５０％、計算Ｔｇ約−２５℃）、セメント：普通ポルトランドセメント（小野田セメント（株）製）、珪砂７号：一般市販品、炭酸カルシウム：ＳＳ３０（白石カルシウム（株）製）、水：水道水である。
【００１６】
【比較例４〜７】
市販されている２種類の樹脂モルタル組成物（粉体とラテックスのセット品）の水量を変化させた。
以下の性能試験を行った結果が表１、表２である。
【００１７】
［実施例３〜８、比較例８、９］
実施例１の揮発性有機溶剤を用い、ラテックスの種類及び樹脂モルタル組成物の配合比を変えた。結果は表３に示す。表３より、実施例３〜８は、フロー値が高いにもかかわらず、大きな割れの発生は認められなかった。一方、比較例８は、フロー値を大きくすると割れが発生する。又、比較例９は、割れは認められないが、強度が低い。
【００１８】
【表１】
0003599397.tif 000002
【００１９】
【表２】
0003599397.tif 000003
【００２０】
【表３】
0003599397.tif 000004
【００２１】
【発明の効果】
以上説明したように、本発明の樹脂モルタル組成物は、高い流動性を有している為、建築物の主に床面に容易に施工することができ、且つ厚塗りしても割れにくい。又、弾性に優れており、下地の亀裂に対する抵抗性が高いため、仕上げ材として有用な用途がある。